(57)【要約】  本発明は、１２ｍｍの評価長さに対して、カットオフ波長が０．８ｍｍであるガウシアンフィルタを用いて測定した場合に：０．０２≦Ｒａ≦０．６μｍ、０．１≦Ｒｚ≦３μｍ、及び５≦ＲＳｍ≦１８０μｍによって画定される表面粗さを有する、少なくとも１つの反射防止エッチング面を含むガラス板であって、前記ガラス板が、前記反射防止エッチング面から測定した場合に、以下の光学的性質：１〜４０％のヘイズ値；３０〜１００％の透明度値；６０°において２０〜１３０ＳＧＵのグロス値；４〜７％の視感反射率Ｒｃを有し、前記反射防止エッチング面が注入イオンを含む、ガラス板に関する。このようなガラス板は、カバーガラスとしてディスプレイ用途に特に適切である。特に本発明のガラス板は、アンチグレア効果とともに優れたスパークル低減特性を有する。さらに、本発明のガラス板は、アンチグレア性及びスパークル低減特性に「ソフトタッチ」も併せ持つ。【選択図】なし【特許請求の範囲】
【請求項１】
１２ｍｍの評価長さに対して、カットオフ波長が０．８ｍｍであるガウシアンフィルタを用いて測定した場合に：
０．０２≦Ｒａ≦０．６μｍ、
０．１≦Ｒｚ≦３μｍ及び
５≦ＲＳｍ≦１８０μｍ
によって画定される表面粗さを有する少なくとも１つの反射防止エッチング面を含むガラス板であって、
前記反射防止エッチング面がＯ、Ｎ、Ｈｅ、Ｎｅ、Ａｒ、又はＫｒの注入イオンを含み、注入深さが０．１μｍ〜１μｍであり、前記ガラス板が、前記反射防止エッチング面から測定した場合に、以下の光学的性質：
１〜４０％のヘイズ値；
３０〜１００％の透明度値；
６０°において２０〜１３０ＳＧＵのグロス値；
４〜７％の視感反射率Ｒｃ
を有する、ガラス板。
【請求項２】
８°〜３５°の反射における色の角度変化Δａ＊ｂ＊Ｒｃ（３５°）が最大１．５、好ましくは最大１、より好ましくは最大０．７、最も好ましくは最大０．５である、請求項１に記載のガラス板。
【請求項３】
前記反射における色が、−２≦ａ＊Ｒｃ≦２及び−２≦ｂ＊Ｒｃ≦２、好ましくは−１≦ａ＊Ｒｃ≦１及び−１≦ｂ＊Ｒｃ≦１、より好ましくは−０．５≦ａ＊Ｒｃ≦０．５及び−０．５≦ｂ＊Ｒｃ≦０．５、最も好ましくは−０．３≦ａ＊Ｒｃ≦０．３及び−０．３≦ｂ＊Ｒｃ≦０．３である、請求項１又は２に記載のガラス板。
【請求項４】
０．０２≦Ｒａ≦０．４μｍ、好ましくは０．０２≦Ｒａ≦０．２μｍによって画定される表面粗さを有する、請求項１〜３のいずれか一項に記載のガラス板。
【請求項５】
１０≦ＲＳｍ≦１８０μｍ、好ましくは１０≦ＲＳｍ≦１４０μｍ、より好ましくは１０≦ＲＳｍ≦１００μｍ、さらにより好ましくは１０≦ＲＳｍ≦６０μｍ、最も好ましくは１０≦ＲＳｍ≦３０μｍによって画定される表面粗さを有する、請求項１〜４のいずれか一項に記載のガラス板。
【請求項６】
エッチングされたガラス表面の反射率を低下させる方法であって：
Ｏ２若しくはＮ２、Ｈｅ、Ｎｅ、Ａｒ、又はＫｒから選択される供給源ガスを提供するステップと、
Ｏ、Ｎ、Ｈｅ、Ｎｅ、Ａｒ、又はＫｒの正に帯電したイオンを形成するために前記供給源ガスをイオン化するステップと、
５ｋＶ〜１００ｋＶの加速電圧でＯ、Ｎ、Ｈｅ、Ｎｅ、Ａｒ、又はＫｒの前記正に帯電したイオンを加速させるステップと、
１２ｍｍの評価長さに対して、カットオフ波長が０．８ｍｍであるガウシアンフィルタを用いて測定した場合に：
０．０２≦Ｒａ≦０．６μｍ、
０．１≦Ｒｚ≦３μｍ及び
５≦ＲＳｍ≦１８０μｍ
によって画定される表面粗さを有するエッチングされたガラス板を提供するステップと、
５×１０１４イオン／ｃｍ２〜１０１８イオン／ｃｍ２のイオン線量を得るのに必要な時間、前記エッチングされたガラス板を、Ｏ、Ｎ、Ｈｅ、Ｎｅ、Ａｒ、又はＫｒの正に帯電したイオンのビームの軌道内に、エッチングされた側が前記ビームに面するように配置するステップと、
を含む方法。
【請求項７】
前記供給源がＯ２又はＮ２から選択される、請求項６に記載の方法。
【請求項８】
１０１６イオン／ｃｍ２〜５×１０１７イオン／ｃｍ２のイオン線量を得るのに必要な時間、前記エッチングされたガラス板を、Ｏ、Ｎ、Ｈｅ、Ｎｅ、Ａｒ、又はＫｒの正に帯電したイオンのビームの軌道内に、エッチングされた側が前記ビームに面するように配置するステップを含む、請求項６又は７に記載の方法。
【請求項９】
５×１０１６イオン／ｃｍ２〜１０１７イオン／ｃｍ２のイオン線量を得るのに必要な時間、前記エッチングされたガラス板を、Ｏ、Ｎ、Ｈｅ、Ｎｅ、Ａｒ、又はＫｒの正に帯電したイオンのビームの軌道内に、エッチングされた側が前記ビームに面するように配置するステップを含む、請求項６又は７に記載の方法。
【請求項１０】
請求項１〜５のいずれか一項に記載のガラス板を含む表示装置。
【請求項１１】
エッチングされたガラス板のエッチング面の反射光の角度色変化を減少させるための一価及び多価イオンの混合物の使用であって、８°〜３５°の反射における前記色の前記角度変化Δａ＊ｂ＊Ｒｃ（３５°）を最大で１．５まで減少させるのに有効なイオン線量及び加速電圧で一価及び多価イオンの前記混合物が注入される使用。
【請求項１２】
前記一価及び多価イオンが、
Ｏ２若しくはＮ２、Ｈｅ、Ｎｅ、Ａｒ、又はＫｒから選択される供給源ガスを提供するステップと、
Ｏ、Ｎ、Ｈｅ、Ｎｅ、Ａｒ、又はＫｒの正に帯電したイオンを形成するために前記供給源ガスをイオン化するステップと、
Ｏ、Ｎ、Ｈｅ、Ｎｅ、Ａｒ、又はＫｒの前記正に帯電したイオンを、５ｋＶ〜１００ｋＶの加速電圧で加速するステップと、
１２ｍｍの評価長さに対して、カットオフ波長が０．８ｍｍであるガウシアンフィルタを用いて測定した場合に：
０．０２≦Ｒａ≦０．６μｍ、
０．１≦Ｒｚ≦３μｍ及び
５≦ＲＳｍ≦１８０μｍ
によって画定される表面粗さを有するエッチングされたガラス板を提供するステップと、
５×１０１４イオン／ｃｍ２〜１０１８イオン／ｃｍ２のイオン線量を得るのに必要な時間、前記エッチングされたガラス板を、Ｏ、Ｎ、Ｈｅ、Ｎｅ、Ａｒ、又はＫｒの正に帯電したイオンのビームの軌道内に、エッチングされた側が前記ビームに面するように配置するステップと、
によって注入される、請求項１１に記載のエッチングされたガラス板のエッチング面の反射光の角度色変化を減少させるための一価及び多価イオンの混合物の使用。
【請求項１３】
１０１６イオン／ｃｍ２〜５×１０１７イオン／ｃｍ２のイオン線量を得るのに必要な時間、前記エッチングされたガラス板が、Ｏ、Ｎ、Ｈｅ、Ｎｅ、Ａｒ、又はＫｒの正に帯電したイオンのビームの軌道内に、エッチングされた側が前記ビームに面するように配置される、請求項１１又は１２に記載のエッチングされたガラス板のエッチング面の反射光の角度色変化を減少させるための一価及び多価イオンの混合物の使用。
【請求項１４】
５×１０１６イオン／ｃｍ２〜１０１７イオン／ｃｍ２のイオン線量を得るのに必要な時間、前記エッチングされたガラス板が、Ｏ、Ｎ、Ｈｅ、Ｎｅ、Ａｒ、又はＫｒの正に帯電したイオンのビームの軌道内に、エッチングされた側が前記ビームに面するように配置される、請求項１１〜１３のいずれか一項に記載のエッチングされたガラス板のエッチング面の反射光の角度色変化を減少させるための一価及び多価イオンの混合物の使用。
【請求項１５】
前記供給源がＯ２又はＮ２から選択される、請求項１１〜１４のいずれか一項に記載のエッチングされたガラス板のエッチング面の反射光の角度色変化を減少させるための一価及び多価イオンの混合物の使用。
【請求項１６】
８°〜３５°の前記反射における色Δａ＊ｂ＊Ｒｃ（３５°）が、最大で１まで、好ましくは最大で０．７まで、より好ましくは最大で０．５まで減少する、請求項１１〜１５のいずれか一項に記載のエッチングされたガラス板のエッチング面の反射光の角度色変化を減少させるための一価及び多価イオンの混合物の使用。
【発明の詳細な説明】
【技術分野】
【０００１】
本発明は、カバーガラスに好適であり、カバーガラスとしてディスプレイ用途に特に好適な低反射率のガラス板に関する。特に、本発明は、アンチグレア効果とともに優れた低スパークル特性を有するそのようなガラス板に関する。さらに、本発明のガラス板は、低反射率、アンチグレア、及び低スパークル特性と、「ソフトタッチ（ｓｏｆｔ  ｔｏｕｃｈ）」とを兼ね備えてもいる。
【背景技術】
【０００２】
太陽光によるグレアが顕著となることが多い屋外用途などの明るい光源が存在する場合のディスプレイ用途では、平滑な表面、例えばガラス板などのグレアの低減は、特に有用であり、又はさらには必須である。グレアの低減のために、ディスプレイ産業ではガラス表面のテクスチャー加工が広く使用されている。このテクスチャー加工は、（ｉ）化学エッチング若しくはサンドブラストによる平滑なガラス表面からの材料の除去、又は（ｉｉ）例えば、吹き付け、ポリマーウェブコーティング、若しくはディップコーティングによる粗いコーティングの平滑表面上への塗布などのいくつかの周知の方法によって行うことができる。
【０００３】
一般に、表面のグレアの低減と、ガラスの透過／解像度特性の低下との間で折り合いをつける必要がある。特に、ガラス表面のテクスチャー／粗さが増加すると、一般に、ヘイズの望ましくない増加、及び望ましくない粗い手触りが生じる。
【０００４】
さらに、販売されているディスプレイの明るさ及び解像度の最近の増加とともに、ディスプレイ開発者の別の重要課題が出現している。実際、ディスプレイのグレア低減のための平滑表面のテクスチャー加工のさらなる欠点の１つは、「スパークル」と呼ばれる観察者に対する有害な影響の出現である。
【０００５】
最後に、近年、ディスプレイ用の触覚／タッチ技術が大きく発達している。同時に、滑らかな接触感覚（サテン、シルク、又はソフトタッチと呼ばれることが多い）の心地よさ及び平滑性を維持又は改善する、カバーガラス板のアンチグレアと低スパークルとを併せ持つ解決策に対するディスプレイ市場の要求が高まっている。
【０００６】
例えば、国際公開第２０１６００５２１６号パンフレットには、非常に低いスパークルとアンチグレア効果とを併せ持つガラスが開示されている。このガラスは、酸エッチングによって得られる特定の表面粗さを示す。
【０００７】
これらの有利な性質にもかかわらず、例えば非常に強い光源が存在する特定の状況の場合、これらのガラス基材の反射率は依然として高すぎる。
【０００８】
平坦なガラス基材に反射防止コーティングを加えることが知られている。これらは例えば、ガラス基材の屈折率と空気の屈折率との間の中間の屈折率を有するゾル−ゲルベースのコーティングであってよい。これらは、交互に配列する低屈折率材料の薄層と高屈折率材料の薄層とをベースとする多層コーティングであってもよい。しかしながら、本発明者らが見出したように、酸エッチングされた粗い基材上では、これらのコーティングを均一に塗布することが困難なことが多く、これは特にゾル−ゲルベースのコーティングの場合に当てはまり、それによっても表面粗さが減少する。これらのコーティングによって、反射光の色に関して予期せぬ望ましくない結果が生じる場合もある。
【発明の概要】
【０００９】
本発明の目的は、特に、上記欠点をなくし、技術的問題を解決することであり、すなわちアンチグレア効果及び低反射率を有し、角度安定性の反射における色を有するガラス板を提供することである。
【００１０】
その実施形態の少なくとも１つにおける本発明の別の目的は、非常に低いスパークルを示し、又はスパークルを示さず、アンチグレア効果と、低反射率と、角度安定性の反射における色と、角度安定性の反射における無彩色とを併せ持つ、ガラス板を提供することである。
【００１１】
その実施形態の少なくとも１つにおける本発明の別の目的は、非常に低いスパークルを示し、又はスパークルを示さず、アンチグレア効果と、低反射率と、角度安定性の反射における無彩色とを併せ持つ、ガラス板を提供することである。
【００１２】
その実施形態の少なくとも１つにおける本発明の別の目的は、非常に低いスパークルを示し、又はスパークルを示さず、低反射率であり、角度安定性の反射における色を有し、「ソフトタッチ」を併せ持つ、ガラス板を提供することである、
【００１３】
その実施形態の少なくとも１つにおける本発明の別の目的は、非常に低いスパークルを示し、又はスパークルを示さず、低反射率であり、角度安定性の反射における色を有し、化学強化及び／又は熱強化が可能である、ガラス板を提供することである。
【００１４】
本発明は、請求項に列挙される特徴のあらゆる可能な組み合わせに関することに留意されたい。
【００１５】
本発明は、１２ｍｍの評価長さに対して、カットオフ波長が０．８ｍｍであるガウシアンフィルタを用いて測定した場合に：
０．０２≦Ｒａ≦０．６μｍ、
０．１≦Ｒｚ≦３μｍ及び
５≦ＲＳｍ≦１８０μｍ
によって画定される表面粗さを有する少なくとも１つの反射防止エッチング面を含むガラス板であって、反射防止エッチング面がＯ、Ｎ、Ｈｅ、Ｎｅ、Ａｒ、又はＫｒの注入イオンを含み、注入深さが０．１μｍ〜１μｍであり、前記ガラス板が、前記反射防止エッチング面から測定した場合に、以下の光学的性質：
１〜４０％のヘイズ値、
３０〜１００％の透明度値、
６０°において２０〜１３０ＳＧＵのグロス値、及び
７〜４．５％の可視光反射率
を有する、ガラス板に関する。
【００１６】
これらの性質は、反射防止エッチング面とは反対側の表面上にコーティングや表面処理を行うことなく得ることができる。本発明によるエッチングされたガラス板は、本明細書の実施例部分とともに以下に詳細に記載される方法により測定した場合に、好ましくは５％未満、特に４％未満、特に３％未満の低スパークル値を有する。
【００１７】
したがって、本発明は、従来技術の欠点に対して見出された解決策が可能となるので、新規で発明性のある方法に基づいている。本発明者らは、実際に、特定の微調整された粗さとともに低反射率を有するガラス表面を考慮することによって、心地よい滑らかな手触りを有する優れた反射防止性、アンチグレア性、及び低スパークルのガラス板を得ることが可能なことを見出した。イオン注入による影響をあまり受けないこのような微調整された粗さを有するガラス基材にイオン注入を行うことによって、驚くべきことに、表面の三次元的性質にもかかわらず均一な視覚的外観が得られる。
【００１８】
本明細書全体にわたって、ある数値範囲が示される場合、その範囲の端の値がその範囲内に含まれると見なされる。さらに、数値範囲内のすべての整数及びサブドメインの値は、明示的に示されているかのように明確に含まれる。
【００１９】
本発明の他の特徴及び利点は、単に例示的で非限定的な例として提供される好ましい実施形態の以下の説明を読めばより明らかとなるであろう。
【発明を実施するための形態】
【００２０】
本発明によると、ガラス板は少なくとも１つの反射防止エッチング面を含む。
【００２１】
「エッチング面」は、機械的又は化学的な方法によって攻撃されており、ある量のガラス材料が除去されて、特定の表面テクスチャー／粗さが得られた表面を意味する。本発明者らは、化学反応／攻撃（すなわち酸エッチング）によって材料の除去が行われる場合の化学エッチングされたガラスについて議論する。本発明者らは、機械的反応／攻撃（すなわちサンドブラスト）によって除去が行われる場合の機械的エッチングされたガラスについて議論する。本発明によると、前記少なくとも１つのエッチング面は、有利には実質的にガラス表面全体にわたって、すなわちガラス表面の少なくとも９０％にわたってエッチングされてよい。
【００２２】
反射防止エッチング面とは、エッチング後に、ガラス板の可視光反射率を低下させるために、エッチング面に対してイオン注入が行われていることを意味する。
【００２３】
ガラス板の反射防止エッチング面は、通常はその表面テクスチャー又は粗さによって、特に規格のＩＳＯ４２８７−１９９７において定義されるＲａ、Ｒｚ、及びＲｓｍの値（μｍで表される）によって特徴付けられる。テクスチャー／粗さは、表面の不規則性／パターンが存在することで得られる。これらの不規則性は、「山」と呼ばれる隆起部と、「谷」と呼ばれるくぼみとからなる。反射防止エッチング面に対して垂直なセクションで、山及び谷は、「平均線」とも呼ばれる「中心線」（代数的平均）のいずれかの側に分布する。あるプロファイルにおいて、一定長さ（「評価長さ」と呼ばれる）に沿った測定の場合で、
ｉ）Ｒａ（振幅値）は、テクスチャーの平均の差に相当し、すなわち、山及び谷の差の絶対値の算術平均を意味する。Ｒａは、この平均と「線」との間の距離を測定しており、反射防止エッチング面上のパターンの高さの指標となる；
ｉｉ）Ｒｚ（振幅値）は、「１０点平均粗さ」に相当し、最も高い５つの山の間の平均の山と、最も低い５つの谷の間の平均の谷との合計である。
ｉｉｉ）Ｒｓｍ（間隔値、場合によりＳｍとも呼ばれる）は、「平均線」を通過する断面の２つの連続する推移（ｐａｓｓａｇｅ）の間の平均距離であり、これによって「山」の間の平均距離、したがってパターンの幅の平均値が得られる。
【００２４】
本発明による粗さ値は、２Ｄプロファイル（ＩＳＯ４２８７規格に準拠）を用いるプロフィルメーターで測定することができる。あるいは、３Ｄプロフィロメトリー（ＩＳＯ  ２５１７８規格に準拠）の技術を使用することができるが、２Ｄプロファイルを分離し、次にこれよりＩＳＯ４２８７規格で定義されるパラメータが求められる。
【００２５】
本発明によると、粗さ値は、プロファイルフィルタλｃとも呼ばれる長波長のフィルタであるガウシアンフィルタを用いて測定される。これは、プロファイルの起伏成分から粗さ／テクスチャー成分を分離するために使用される。
【００２６】
本発明による評価長さＬは、粗さの評価に使用されるプロファイルの長さである。基準長さｌは、評価すべきプロファイルを特徴付ける不規則性を識別するために使用される評価長さの一部である。評価長さＬは、プロファイルの不規則性に依存してｎ個の基準長さｌに分割／切断される。基準長さｌは、ガウシアンフィルタの「カットオフ」波長（又は制限波長）に相当する（ｌ＝λｃ）。典型的には、評価長さは基準長さの少なくとも５倍である。
【００２７】
粗さ測定では、短波長フィルタ（プロファイルフィルタλｓ）も、バックグラウンドノイズである非常に短波長の影響をなくすために一般に使用される。
【００２８】
可視光反射率Ｒｃは、光源Ｄ６５及び２°の観測者角を用いて、ガラス板のエッチングされイオン注入された表面（又は側）で測定される。反射における色は、光源Ｄ６５下で１０°の観測者角を用いて、ＣＩＥＬＡＢ色座標ａ＊及びｂ＊を使用して表され、ガラス板のエッチングされイオン注入された側で測定される。ＣＩＥ  Ｌ＊ａ＊ｂ＊又はＣＩＥＬＡＢは、国際照明委員会（Ｉｎｔｅｒｎａｔｉｏｎａｌ  Ｃｏｍｍｉｓｓｉｏｎ  ｏｎ  Ｉｌｌｕｍｉｎａｔｉｏｎ）によって規定される色空間であり、特にガラス産業において日常的に使用されている。他に明記されなければ、可視光反射率Ｒｃ、及び反射における色ａ＊Ｒｃ、ｂ＊Ｒｃは、ガラス板表面に対してほぼ垂直の８°の角度で測定される。別の角度で測定された値は、括弧内に測定角を明記することによって、すなわちＲｃ（３５°）、ａ＊Ｒｃ（３５°）、ｂ＊Ｒｃ（３５°）によって区別される。透過率ＴＬも光源Ｄ６５及び２°の観測者角を用いて測定される。
【００２９】
本発明の一実施形態によると、本発明の反射防止エッチング面の表面粗さは１０≦ＲＳｍ≦１８０μｍなどである。或いは、本発明の反射防止エッチング面の表面粗さは、１０≦ＲＳｍ≦１４０μｍ又は１０≦ＲＳｍ≦１００μｍ又は１０≦ＲＳｍ≦６０μｍなどである。本発明の別の一実施形態によると、表面粗さは１０≦ＲＳｍ≦２０μｍなどである。より小さいＲＳｍ粗さ値と、場合により特定のヘイズ値及びグロス値との組み合わせによって、より小さいスパークル値を有する本発明のガラス板が得られる。
【００３０】
本発明者らは、平坦なガラス基材に対して注入が行われるときに、ある量の表面のスパッタリングを確認している。注入パラメータによっては、最大数十ナノメートルの表面が除去されうる。さらにガラスマトリックス中のある量の構造変化が、平坦なガラスに対する広範囲の注入パラメータにおいて観察された。これにも関わらず、最も驚くべきことに、本発明によるイオン注入では、表面粗さパラメータの変化はごくわずかであることが分かった。本発明によると、本明細書に記載の表面粗さパラメータの範囲は、イオン注入前のエッチングされたガラス板の場合と、反射防止性のエッチングされたガラス板の場合で同じである。
【００３１】
本発明の別の有利な一実施形態によると、本発明の反射防止エッチング面の表面粗さは０．０２≦Ｒａ≦０．６μｍなどである。或いは、本発明の反射防止エッチング面の表面粗さは０．０２≦Ｒａ≦０．４又はさらには０．０２≦Ｒａ≦０．２μｍなどである。より小さな値のＲａによって、本発明のガラス板のヘイズ値がより小さくなる。
【００３２】
本発明の別の有利な一実施形態によると、本発明の反射防止エッチング面の表面粗さは、０．１≦Ｒｚ≦３．０μｍ、又は０．２≦Ｒｚ≦２．５μｍ、又はさらには０．２≦Ｒｚ≦１．５μｍである。
【００３３】
本発明の一実施形態では、イオン注入によって、このエッチングされたガラスの可視光反射率が低下し、可視範囲内の反射光の角度変化が小さくなる。特に８°（すなわちほぼ垂直）〜３５°の間の角度又はさらには最大７５°での色変化。色変化は、反射光のΔａ＊ｂ＊Ｒｃの計算によって表される。この値が小さいほど、角度色変化が少なくなる。Δａ＊ｂ＊Ｒｃの値は、異なる観測角で測定されるａ＊Ｒｃ、ｂ＊Ｒｃ値（ＣＩＥＬＡＢ  Ｌ＊ａ＊ｂ＊−Ｄ６５−１０°）から計算される。観測角α（８°〜７５°の間で選択される）は、基材に対して垂直な軸（α＝０°）に対する観測者又は測定装置の観測角である。Δａ＊ｂ＊Ｒｃ値は、異なる観測角、例えば８°、１５°、２０°、２５°、３０°、３５°、４５°、５０°、５５°、６０°、６５°、７０°、及び７５°で求めることができる。したがって、３５°の角度の場合の変化は、Δａ＊ｂ＊Ｒｃ（３５°）＝［（ａ＊Ｒｃ（８°）−ａ＊Ｒｃ（３５°））２＋（ｂ＊Ｒｃ（８°）−ｂ＊Ｒｃ（３５°））２］１／２である。
【００３４】
本発明の一実施形態では、イオン注入によって、少ない角度色変化Δａ＊ｂ＊Ｒｃ（３５°）≦１．５、又は角度色変化Δａ＊ｂ＊Ｒｃ（３５°）≦１、又は角度色変化Δａ＊ｂ＊Ｒｃ（３５°）≦０．７、又は特に少ない角度色変化Δａ＊ｂ＊Ｒｃ（３５°）≦０．５が得られる。ある実施形態では、最大３、最大２、及びさらには最大１のΔａ＊ｂ＊Ｒｃ値が、前述の最大７５°の観測に記載のいずれか１つ以上の角度で得られる。
【００３５】
本発明の一実施形態では、イオン注入によって、少なくとも１つの反射防止エッチング面を含むガラス板の可視光反射率の低下、及び無彩色の反射光が得られる。特に、ガラス基材のエッチングされイオン注入された側での反射光のＣＩＥＬＡＢ色座標は、反射におけるａ＊Ｒｃ及びｂ＊Ｒｃの色座標で表して、無彩色、すなわち−１≦ａ＊Ｒｃ≦１及び−１≦ｂ＊Ｒｃ≦１、又はより無彩色、すなわち−０．５≦ａ＊Ｒｃ≦０．５及び−０．５≦ｂ＊Ｒｃ≦０．５、又はさらには非常に無彩色、すなわち−０．３≦ａ＊Ｒｃ≦０．３及び−０．３≦ｂ＊Ｒｃ≦０．３である。幾つかの場合では、−２≦ａ＊Ｒｃ≦２及び−２≦ｂ＊Ｒｃ≦２である反射における色を有することが十分に無彩色となる。本発明の一実施形態では、イオン注入によって、少ない角度色変化Δａ＊ｂ＊Ｒｃ（３５°）≦１、非常に少ない角度色変化Δａ＊ｂ＊Ｒｃ（３５°）≦０．７、又は特に少ない角度色変化Δａ＊ｂ＊Ｒｃ（３５°）≦０．５とともに、前述の反射における無彩色、より無彩色、又はさらには非常に無彩色が得られる。
【００３６】
別の有利な一実施形態では、−３≦ａ＊Ｒｃ≦３及び−２０≦ｂ＊Ｒｃ≦−３の青色反射率が、特に、少ない角度色変化Δａ＊ｂ＊Ｒｃ（３５°）≦１．５、又は角度色変化Δａ＊ｂ＊Ｒｃ（３５°）≦１、又は角度色変化Δａ＊ｂ＊Ｒｃ（３５°）≦０．７、又は特に少ない角度色変化Δａ＊ｂ＊Ｒｃ（３５°）≦０．５とともに得られる。
【００３７】
イオン注入は、エッチングされたガラス板の可視光反射率を低下させるためのＯ、Ｎ、Ｈｅ、Ｎｅ、Ａｒ、又はＫｒの正に帯電したイオンの注入を含む。
【００３８】
本発明によると、注入ステップは、以下の作業：
Ｏ２若しくはＮ２、Ｈｅ、Ｎｅ、Ａｒ、又はＫｒから選択される供給源ガスを提供すること、
Ｏ、Ｎ、Ｈｅ、Ｎｅ、Ａｒ、又はＫｒの正に帯電したイオンを形成するために、供給源ガスをイオン化すること、
５ｋＶ〜１００ｋＶの加速電圧でＯ、Ｎ、Ｈｅ、Ｎｅ、Ａｒ、又はＫｒの正に帯電したイオンを加速させること、
１２ｍｍの評価長さに対して、カットオフ波長が０．８ｍｍであるガウシアンフィルタを用いて測定した場合に：
０．０２≦Ｒａ≦０．６μｍ、
０．１≦Ｒｚ≦３μｍ及び
５≦ＲＳｍ≦１８０μｍ
によって画定される表面粗さを有するエッチング面を有するガラス板を提供すること、
ガラス板を、Ｏ、Ｎ、Ｈｅ、Ｎｅ、Ａｒ、又はＫｒの正に帯電したイオンのビームの軌道内に、エッチング面がビームに面するように配置すること、を含む。
【００３９】
本発明の一実施形態では、イオンビームの軌道は、ガラス板のエッチング面に対して垂直である。
【００４０】
イオン線量は、５×１０１４イオン／ｃｍ２〜１０１８イオン／ｃｍ２、有利には１０１６イオン／ｃｍ２〜５×１０１７イオン／ｃｍ２、より有利には５×１０１６イオン／ｃｍ２〜１０１７イオン／ｃｍ２である。イオン線量は、例えばイオンビームへの曝露時間によって制御することができ、ビームのフルエンスによっても左右される。
【００４１】
ある実施形態では、表面全体を処理するために、イオンビームに対してガラス板を移動させる。
【００４２】
エッチングされたガラス板は、イオン注入後に最大７％の可視光反射率を示し、最も驚くべきことには、反射防止エッチング面の粗さにもかかわらず、イオン注入が表面構造に対して垂直ではない角度で行われるのにもかかわらず、目に見える不均一性を示さない。さらにエッチングされたガラス板は、イオン注入後に、小さな角度反射色変化を示すことができる。特に、エッチングされたガラス板は、イオン注入後に、反射において無彩色、又は反射において青色も示すことができる。
【００４３】
本発明の一実施形態によると、正に帯電したイオンは、一価及び／又は多価イオンの混合物を含む。
【００４４】
本発明者らは、同じ加速電圧で加速される、一価及び多価イオンの混合物を含むイオンビームを提供するイオン源が、一価イオンビームよりも高いフルエンスを得ることができるので、特に有用であることを見出した。したがってこれらは、より短時間で特定の線量に到達することができる。多価イオンは、同じ加速電圧で、一価イオンよりも大きな注入深さに到達することでも興味深い。電子ボルト（ｅＶ）の単位で表される注入エネルギーは、一価イオン又は多価イオンの電荷に加速電圧を乗じることによって計算される。特定の加速電圧の場合、特定の種の二価のイオン、例えばＮ２＋は、対応する一価のイオンＮ＋の２倍の注入エネルギーを有するので、一価イオン及び多価イオンの混合物を含むイオンビームは特に有用である。そのため、加速電圧を増加させる必要なしに、より大きな注入深さに到達することができる。本発明の一実施形態では、イオンビーム中のイオンの少なくとも９０％は、Ｎ、Ｏ、Ｈｅ、Ｎｅ、Ａｒ、Ｋｒから選択される種の一価及び二価のイオンで構成され、一価の種と二価の種との比は少なくとも５５／２５である。それぞれの一価及び二価の種は、Ｎ＋及びＮ２＋、Ｏ＋及びＯ２＋、Ｈｅ＋及びＨｅ２＋、Ｎｅ＋及びＮｅ２＋、Ａｒ＋及びＡｒ２＋である。
【００４５】
本発明の好ましい一実施形態では、処理される領域の下に配置される、処理されるガラス基材の領域の温度は、ガラス基材のガラス転移温度以下である。この温度は、例えば、ビームのイオン電流、処理領域のビーム中の滞留時間、及び基材の任意の冷却手段によって影響を受ける。
【００４６】
本発明の好ましい一実施形態では、Ｎ又はＯのいずれかの注入イオンが使用されるが、その理由は、これらが、より重いイオンよりもスパッタリングが少ないからであり、このことはエッチングで得られる表面粗さを維持するために特に重要である。本発明の別の実施形態では、Ｎ及びＯの注入イオンが組み合わされる。
【００４７】
本発明の一実施形態では、ガラス基材を処理するために数本のイオン注入ビームが同時に又は連続して使用される。
【００４８】
本発明の一実施形態では、ガラス基材の領域の表面単位当たりのイオンの総線量が、イオン注入ビームによる１回の処理で得られる。
【００４９】
本発明の別の一実施形態では、ガラス基材の領域の表面単位当たりのイオンの総線量は、１つ以上のイオン注入ビームによる数回の連続する処理によって得られる。Ｏ、Ｎ、Ｈｅ、Ｎｅ、Ａｒ、又はＫｒの同じ又は異なるイオンを注入するために、イオンビームには同じ又は異なる供給源ガスを使用することができる。
【００５０】
本発明の方法は、好ましくは１０−２ｍｂａｒ〜１０−７ｍｂａｒの圧力、より好ましくは５×１０−５ｍｂａｒ〜６×１０−６ｍｂａｒの圧力の真空チャンバー中で行われる。
【００５１】
本発明の方法を行うためのイオン源の一例は、Ｉｏｎｉｃｓ  ＳＡのＨａｒｄｉｏｎ＋  ＲＣＥイオン源である。
【００５２】
本発明は、エッチングされたガラス基材の反射率を低下させるためのＯ、Ｎ、Ｈｅ、Ｎｅ、Ａｒ、又はＫｒの一価及び多価イオンの混合物の使用にも関し、一価及び多価イオンの混合物は、ガラス基材の反射率を低下させるのに有効なイオン線量及び加速電圧を用いてガラス基材中に注入される。
【００５３】
有利には、Ｏ、Ｎ、Ｈｅ、Ｎｅ、Ａｒ、又はＫｒの一価及び多価イオンの混合物は、ガラス基材の可視光反射率を最大で６．５％まで、好ましくは最大で６％まで、より好ましくは最大で５．５％まで低下させるのに有効なイオン線量及び加速電圧で使用される。いずれの場合も、当業者に周知のように、反射防止エッチング面とは反対側からの反射率のために、反射率は少なくとも４％になる。
【００５４】
有利には、イオンの注入深さは、０．１μｍ〜１μｍ、好ましくは０．１μｍ〜０．５μｍであることができる。注入イオンは、基材表面と注入深さとの間に広がる。注入深さは、注入イオンの選択、加速エネルギーによって適合させることができ、ある程度は基材によって変動する。
【００５５】
本発明によると、Ｏ又はＮの一価及び多価イオンの混合物は、好ましくは、Ｏ＋及びＯ２＋、又はＮ＋、Ｎ２＋及びＮ３＋をそれぞれ含む。
【００５６】
本発明の好ましい一実施形態によると、Ｏの一価及び多価イオンの混合物は、Ｏ＋よりも少ない量のＯ２＋を含む。本発明のより好ましい一実施形態では、Ｏの一価及び多価イオンの混合物は５５〜９８％のＯ＋及び２〜４５％のＯ２＋を含む。
【００５７】
本発明の別の好ましい一実施形態によると、Ｎの一価及び多価イオンの混合物は、Ｎ＋及びＮ２＋のそれぞれよりも少ない量のＮ３＋を含む。本発明のより好ましい一実施形態では、Ｎの一価及び多価イオンの混合物は、４０〜７０％のＮ＋、２０〜４０％のＮ２＋、及び２〜２０％のＮ３＋を含む。
【００５８】
本発明によるガラス板は、優れた低スパークル性をアンチグレア効果とともに示す。
【００５９】
「アンチグレア」特性は、太陽光又は周囲照明条件などの外部光源の表面からの反射と、表面を通して読もうと試みる画像又は情報の可読性に対するその影響とに関係する。これは、ガラス板などの物品の表面から反射される光が、正反射ではなく拡散反射に変化する性質を意味する。アンチグレア特性によって、表面から反射される光の全体的な量は減少せず、反射光の性質のみが変化する（アンチグレア効果が増加すると、反射光の拡散成分が増加する）。
【００６０】
「スパークル」は、アンチグレアガラス表面を通して、ディスプレイ画面の画像の本発明のテクスチャー中に現れる小さな明るい箇所（ほぼピクセルレベルの大きさの規模）を意味し、これによって透過画像が粒子の粗い外観となる。したがって、「スパークル効果」は、２つの表面領域の間、すなわち規則的なディスプレイのピクセルマトリックス（光源）と規則性のより少ない微細構造を有するアンチグレアガラス表面との間の光学的相互作用である。これは、観察者の頭が左右に動くと、ディスプレイ上の強度の不規則なゆらぎとして現れる（屈折、回折、拡散の現象を含む）。
【００６１】
本発明によるガラス板の光学的性質は、
全直接光透過率（又は正光透過率）ＴＬと、
（ｉ）「ヘイズ」及び（ｉｉ）「透明度」によって測定される拡散光透過率（「ヘイズ」は広角散乱における拡散透過率に対応し、一方、「透明度」は狭角散乱における拡散透過率に対応する）と、
たとえば、表面の明るさ又は光沢を特徴付け、特に、特定の角度におけるＡＳＴＭ規格Ｄ５２３準拠した基準（たとえば、認定された黒色ガラス基準など）に対する表面の正反射率に対応し、ＳＧＵ（標準グロス単位）の単位で表されるグロスと、を特徴とする。
【００６２】
すべての光学的性質は、反射防止エッチング面とは反対側の表面上に追加のコーティング及び表面処理は全く行われていない、本発明の反射防止性のエッチングされたガラス板に対して測定される。
【００６３】
光透過率の場合に使用される用語「拡散」は、光がガラスを通過するときに、２．５°を超える散乱によって入射ビームから偏向する光の比率である。光の反射の場合に使用される用語「拡散」は、ガラス／空気界面における反射によって、２．５°を超える散乱によって正反射ビームから偏向する光の比率である。
【００６４】
ガラス板の光学的性質は、本発明では反射防止エッチング面から測定される。
【００６５】
本発明の一実施形態では、ガラス板は、前記反射防止エッチング面から測定した場合に、以下の光学的性質：
１〜４０％のヘイズ値；
５０〜１００％の透明度値；
６０°において２０〜１１０ＳＧＵのグロス値
を有する。
【００６６】
本発明の有利な一実施形態によると、選択される用途によって左右されるが、ガラス板は１〜２０％のヘイズを有する。より好ましくは、ガラス板は１〜１５％のヘイズを有する。本発明の別の有利な一実施形態によると、ガラス板は３０〜４０％、又は２０〜３０％のヘイズを有する。
【００６７】
本発明の別の有利な一実施形態によると、ガラス板は５０〜１００％の透明度を有する。本発明の別の有利な一実施形態によると、ガラス板は７０〜１００％の透明度を有する
【００６８】
本発明の有利な一実施形態によると、ガラス板は６０°において２０〜１１０ＳＧＵのグロス値を有する。本発明の有利な一実施形態によると、ガラス板は６０°において５０〜１１０ＳＧＵのグロス値を有する。より好ましくは、ガラス板は６０°において５０〜１００ＳＧＵのグロス値を有する。
【００６９】
本発明の別の有利な一実施形態によると、ガラス板は６０°において２０〜５０ＳＧＵのグロス値を有する。
【００７０】
本発明の有利な一実施形態によると、ガラス板は、１２ｍｍの評価長さに対して、カットオフ波長が０．８ｍｍであるガウシアンフィルタを用いて測定した場合に：
０．０２≦Ｒａ≦０．４μｍ、
５≦ＲＳｍ≦１５μｍ、
によって画定される表面粗さを有し、前記ガラス板は、前記反射防止エッチング面から測定した場合に、以下の光学的性質：
３０〜４０％のヘイズ値；
５０〜１００％の透明度値；
６０°において２０〜５０ＳＧＵのグロス値
を有する。
【００７１】
可視範囲におけるガラスの透過率を定量するために、本発明者らは、ＩＳＯ９０５０規格に準拠して３８０〜７８０ｎｍの間の波長で計算され、２°の立体視野角において、ＩＳＯ／ＣＩＥ  １０５２７規格によって定義される測色標準観測者ＣＩＥ  １９３１を考慮することによりＩＳＯ／ＣＩＥ  １０５２６規格によって定義されるものなどのＤ６５光源を用いて測定される光透過率（ＴＬ）を規定する。本発明によるガラス板は、好ましくは少なくとも８５％、好ましくは少なくとも９０％の光透過率ＴＬを有する。
【００７２】
本発明によるガラス板は、マトリックス組成が特に限定されず、したがって異なるガラス分類に属しうるガラスでできている。ガラスは、ソーダ石灰ケイ酸塩ガラス、アルミノケイ酸塩ガラス、無アルカリガラス、ホウケイ酸塩ガラスなどであってよい。好ましくは、本発明のガラス板はソーダ石灰ガラス又はアルミノケイ酸塩ガラスでできている。
【００７３】
本発明の一実施形態によると、ガラス板は、ガラスの全重量のパーセント値で表される含有量で、
ＳｉＯ２    ５５〜８５％
Ａｌ２Ｏ３    ０〜３０％
Ｂ２Ｏ３    ０〜２０％
Ｎａ２Ｏ    ０〜２５％
ＣａＯ    ０〜２０％
ＭｇＯ    ０〜１５％
Ｋ２Ｏ    ０〜２０％
ＢａＯ    ０〜２０％
を含む組成を有する。
【００７４】
好ましい方法では、ガラス板は、ガラスの全重量のパーセント値で表される含有量で、
ＳｉＯ２    ５５〜７８％
Ａｌ２Ｏ３    ０〜１８％
Ｂ２Ｏ３    ０〜１８％
Ｎａ２Ｏ    ５〜２０％
ＣａＯ    ０〜１０％
ＭｇＯ    ０〜１０％
Ｋ２Ｏ    ０〜１０％
ＢａＯ    ０〜５％
を含む組成を有する。
【００７５】
より好ましい方法では、ガラス板は、ガラスの全重量のパーセント値で表される含有量で、
ＳｉＯ２    ６５〜７８％
Ａｌ２Ｏ３    ０〜６％
Ｂ２Ｏ３    ０〜４％
ＣａＯ    ０〜１０％
ＭｇＯ    ０〜１０％
Ｎａ２Ｏ    ５〜２０％
Ｋ２Ｏ    ０〜１０％
ＢａＯ    ０〜５％
を含む組成を有する。
【００７６】
このようなソーダ石灰型基本ガラス組成は、それ自体は機械的抵抗性がより低いが、安価であるという利点を有する。
【００７７】
理想的には、この直前の実施形態によると、ガラス組成物はＢ２Ｏ３を含まない（意図的には加えられないが、望ましくない不純物として非常に少量で存在しうることを意味する）。
【００７８】
別のより好ましい方法の１つでは、ガラス板は、ガラスの全重量のパーセント値で表される含有量で：
ＳｉＯ２    ５５〜７０％
Ａｌ２Ｏ３    ６〜１８％
Ｂ２Ｏ３    ０〜４％
ＣａＯ    ０〜１０％
ＭｇＯ    ０〜１０％
Ｎａ２Ｏ    ５〜２０％
Ｋ２Ｏ    ０〜１０％
ＢａＯ    ０〜５％
を含む組成を有する。
【００７９】
このようなアルミノケイ酸塩型基本ガラス組成は、機械的抵抗性がより高くなる利点を有するが、ソーダ石灰よりも高価である。
【００８０】
理想的には、この直前の実施形態によると、ガラス組成はＢ２Ｏ３を含まない（意図的には加えられないが、望ましくない不純物として非常に少量で存在しうることを意味する）。
【００８１】
本発明の有利な一実施形態によると、基本ガラス組成に関する上記実施形態と組み合わせることができるが、ガラス板は０．００２〜０．０６重量％の範囲の全鉄（Ｆｅ２Ｏ３で表される）含有量を含む量組成を有する。０．０６重量％以下の全鉄（Ｆｅ２Ｏ３の形態で表される）含有量によって、色がほとんど見えないガラス板を得ることが可能となり、審美的設計における高い自由度が可能となる（たとえば、スマートフォンの一部のガラス部品の白色シルク印刷の場合にひずみが生じない）。このような低鉄値は、多くの場合高価で非常に純粋な出発物質を必要とし、それらの精製をも必要とするので、上記の最小値によって、ガラスのコストに過度に影響を与えないことが可能となる。好ましくは、組成は０．００２〜０．０４重量％の範囲の全鉄（Ｆｅ２Ｏ３の形態で表される）含有量を含む。より好ましくは、組成は０．００２〜０．０２重量％の範囲の全鉄（Ｆｅ２Ｏ３の形態で表される）含有量を含む。ほとんどの好ましい実施形態では、組成は０．００２〜０．０１５重量％の範囲の全鉄（Ｆｅ２Ｏ３の形態で表される）含有量を含む。
【００８２】
本発明の別の一実施形態によると、Ｆｅ２Ｏ３含有量に関する上記実施形態と組み合わせて、ガラスは、ガラスの全重量のパーセント値で表して０．０００１％≦Ｃｒ２Ｏ３≦０．０６％などの含有量でクロムを含む組成を有する。好ましくは、ガラスは、０．００２％≦Ｃｒ２Ｏ３≦０．０６％などの含有量でクロムを含む組成を有する。このクロム含有量によって、より高いＩＲ透過率を有するガラスを得ることができ、したがって、ガラス板の表面上の１つ以上の物体（たとえば、指又はスタイラス）の位置を検出するための光学式ＩＲ接触技術、たとえば、平面散乱検出（Ｐｌａｎａｒ  Ｓｃａｔｔｅｒ  Ｄｅｔｅｃｔｉｏｎ）（ＰＳＤ）又は減衰全反射（Ｆｒｕｓｔｒａｔｅｄ  Ｔｏｔａｌ  Ｉｎｔｅｒｎａｌ  Ｒｅｆｌｅｃｔｉｏｎ）（ＦＴＩＲ）（又はＩＲ放射線の高い透過率を必要とする任意の他の技術）を使用するタッチパネル中にガラス板を使用する場合に有利となる。
【００８３】
好ましい一実施形態によると、本発明のガラス板はフロートガラス板である。用語「フロートガラス板」は、還元条件下で溶融ガラスを溶融スズ浴上に注ぐことからなるフロート法によって形成されるガラス板を意味するものと理解される。フロートガラス板は、周知の方法では、「スズ面」、すなわち板の表面に近いガラス本体中のスズに富む面を含む。用語「スズに富む」は、中心におけるガラスの組成（このスズ濃度は実質的にゼロである（スズを含まない）場合もゼロではない場合もある）に対するスズ濃度の増加を意味するものと理解される。したがって、フロートガラス板は、特に、たとえば約１０μｍの深さまでの電子マイクロプローブによって測定可能な酸化スズ含有量によって、他のガラス製造方法によって得られた板と容易に区別することができる。
【００８４】
別の好ましい一実施形態によると、本発明のガラス板は、スロットドロー法によって、又はフュージョン法、特にオーバーフローダウンドローフュージョン法によって形成されるガラス板である。これらの方法、特にフュージョン法では、幾つかの用途に必要な優れた平坦性及び平滑性が表面で実現できるガラス板が製造されるが、これらは大規模ガラス製造のためのフロート法よりも費用もかかる。
【００８５】
本発明によるガラス板は０．１〜２５ｍｍの厚さを有することができる。有利には、ディスプレイ用途の場合、本発明によるガラス板は好ましくは０．１〜６ｍｍの厚さを有する。より好ましくは、ディスプレイ用途の場合、重量の理由で、本発明によるガラス板の厚さは０．１〜２．２ｍｍである。
【００８６】
本発明の一実施形態によると、ガラス板は、反射防止エッチング面とは反対側のガラス面上に、少なくとも１つの透明及び導電性薄層がコーティングされる。本発明による透明導電性薄層は、例えば、フッ素若しくはアンチモンがドープされた酸化スズ若しくはインジウムスズ酸化物、アルミニウム若しくはガリウムがドープされた酸化亜鉛、又はその他のあらゆる透明導電性酸化物を主成分とする層であってよい。
【００８７】
本発明は、化学強化又は硬化される本発明によるガラス板にも関する。前述のすべての実施形態は、化学強化又は硬化されたガラス板の本発明にも適用される。
【００８８】
本発明は、熱強化される本発明によるガラス板にも関する。前述のすべての実施形態は、熱強化されたガラス板の本発明にも適用される。
【００８９】
最後に、本発明は、本発明によるガラス板を含む表示装置にも関する。ガラス板の上記実施形態のすべては、表示装置の本発明にも適用される。
【００９０】
これより、単なる例として、本発明の実施形態を、本発明によらない一部の比較例とともにさらに説明する。以下の例は、説明の目的で提供されるものであり、本発明の範囲の限定を意図したものではない。
【００９１】
当業者であれば、本発明が上記の好ましい実施形態に限定されるものでは決してないことを認識している。それどころか、多くの修正及び変形が添付の請求項の範囲内で可能である。
【実施例】
【００９２】
参照例Ｒ１、Ｒ２、Ｒ３、及びＲ４は、一方の主面上が化学エッチングされ、欧州特許出願公開第３１６６９００Ａ１号明細書（参照により本明細書に援用される）に開示される方法により製造した平坦なガラス板である。Ｒ１、Ｒ２、及びＲ３は、厚さ０．９５ｍｍの通常の透明ソーダ石灰フロートガラスから作製される。Ｒ４は、厚さ１．１ｍｍのアルミノケイ酸塩ガラスから作製される。
【００９３】
以下の表に詳細が示される種々のパラメータにより、参照例Ｒ１、Ｒ２、又はＲ３から出発し、Ｎの一価及び多価イオンのビームを発生させるためにＲＣＥイオン源を使用して、本発明による実施例１〜１２を作製した。使用したイオン源は、Ｉｏｎｉｃｓ  ＳＡのＨａｒｄｉｏｎ＋ＲＣＥイオン源であった。
【００９４】
すべての試料は、１０×１０ｃｍ２のサイズを有し、２０〜３０ｍｍ／ｓの速度でイオンビームを通過するようにガラス基材を移動させることによって、エッチング面全体を処理した。
【００９５】
処理されるガラス基材の領域の温度は、ガラス基材のガラス転移温度以下の温度に維持した。
【００９６】
すべての試料の場合で、注入は、１０−６ｍｂａｒの圧力の真空チャンバー中で行った。
【００９７】
2021515739.tif 000002
【００９８】
参照ガラスＲ４から比較例Ｃ１を作製した。マグネトロンスパッタリングによって、ガラスのエッチング面上に４層の反射防止コーティングを堆積した。反射防止スタックは以下の通りであった：ガラス／ＴｉＯ２／ＳｉＯ２／ＴｉＯ２／ＳｉＯ２。ガラスから出発する順序で、第１のＴｉＯ２層は８〜１６ｎｍの厚さを有し、第２のＴｉＯ２層は９５〜１１５ｎｍの厚さを有し、第１のＳｉＯ２層は２８〜４０ｎｍの厚さを有し、第２のＳｉＯ２層は７８〜９０ｎｍの厚さを有した。使用したＴｉＯ２の５５０ｎｍの波長における屈折率は約２．４であり、使用したＳｉＯ２の５５０ｎｍの波長における屈折率は約１．５であった。
【００９９】
テクスチャー及び光学的性質
実施例１〜４のそれぞれのガラス板のテクスチャー／表面粗さ及び光学的性質に関して分析した。
【０１００】
１２ｍｍの評価長さに対して、カットオフ波長が０．８ｍｍであるガウシアンフィルタを用いて、３Ｄ光学プロファイラーＬｅｉｃａ  Ｔｙｐｅ  ＤＣＭ３Ｄを使用し、「Ｌｅｉｃａ  ｍａｐ」ソフトウェアを使用して、表面粗さ測定を行った。最初に試料を洗剤で洗浄し乾燥させる。次に顕微鏡下に置き、従来の設定の後、次にプロファイルの２Ｄ取得を開始する（ソフトウェアは２．５μｍの既定のカットオフ波長λを使用する）。
【０１０１】
ＡＳＴＭ規格Ｄ１００３−１１に準拠し光源Ａ２を用いてヘイズ及び透明度の測定を行った。
【０１０２】
６０°におけるグロスが９６．０である認定黒色ガラス基準を用いて、ＡＳＴＭ規格Ｄ５２３−１４に準拠し６０°の特定の角度でグロス測定を行った。
【０１０３】
スパークルは、２つの構造層であるディスプレイのピクセルマトリックスと、アンチグレア層の不規則な表面構造との間の相互作用の結果である。スパークル効果の測定は、「Ｄｉｓｐｌａｙ−Ｍｅｓｓｔｅｃｈｎｉｋ  ＆  Ｓｙｓｔｅｍｅ」社が開示する方法に準拠し、装置のＳＭＳ−１０００を用いて行われる。スパークル強度を評価するために、ディスプレイのピクセルマトリックスによって生じる変調は、スパークルによる不規則な強度変調から分離する必要がある。ディスプレイのガラス表面の数値画像が、限定された並進に対応する２つの異なる曝露に関して記録される。差分画像が形成される。スパークルのレベルは、スパークル領域中の選択された範囲の標準偏差を、元の画像の１つの同じ範囲の平均値で割ることによって評価される。
【０１０４】
作業のために選択した条件は以下の通りである：
ピクセル比２６４（スクリーンからの距離４０ｃｍ）
１フィルタ
強度２４０
【０１０５】
スパークル測定の場合、各試料は、その反射防止エッチング面がカメラに向かうようにして、緑色背景画像を示すＡｐｐｌｅ  ｉＰａｄ（登録商標）４のレティナデイスプレイ上に配置される。
【０１０６】
透過率及び反射率の測定は、Ｈｕｎｔｅｒ  Ａｓｓｏｃｉａｔｅｓ  Ｌａｂｏｒａｔｏｒｙ，Ｉｎｃ．のＵｌｔｒａＳｃａｎ  ＰＲＯ  Ｓｐｅｃｔｒｏｐｈｏｔｏｍｅｔｅｒを用いて行った。反射における色は、角度分解反射率測定用のＡＲＴＡアクセサリを有するＰｅｒｋｉｎ  Ｅｌｍｅｒ  Ｌａｍｂｄａ  ９５０分光光度計を用いて測定した。
【０１０７】
以下の表２から分かるように、表面粗さパラメータは、イオン注入後、又は反射防止コーティングの堆積後に、差がわずかであることを示している。
【０１０８】
2021515739.tif 000003
【０１０９】
結果として得られる光学的性質を以下の表３中にまとめている。
【０１１０】
2021515739.tif 000004
【０１１１】
これより分かるように、イオン注入によって、反射率は低下するが、ヘイズ、透明度、及びスパークルはあまり影響を受けていない。イオン注入によってグロス値が減少する。比較例Ｃ１に関して、コーティングを加えたことによってヘイズ及び透明度に大きな影響はなく、グロスは減少することを確認できる。しかし、スパークルは約２０％の大きな増加が確認される。
【０１１２】
反射色の角度変化を測定するために、さらに幾つかの試料を選択した。測定値を以下の表４中に示す。
【０１１３】
2021515739.tif 000005
【０１１４】
表４から分かるように、イオン注入した実施例１の３５°の角度から８°の角度の間の角度色変化は非常に小さく、参照ガラスＲ１で得られた値に近い。しかし比較例Ｃ１の反射防止コーティングによって、その参照ガラスＲ４と比較して角度色変化が大きく増加している。
【国際調査報告】
2021515739.tif 000006
2021515739.tif 000007